(57)【要約】      （修正有）【課題】高効率、高輝度、かつ高寿命である有機発光素子とそれを実現できる新規有機化合物を提供する。【解決手段】下記一般式で示されるアザインデノクリセン誘導体およびこれらをアザインデノクリセン誘導体を有する有機化合物層とを少なくとも有する有機発光素子。2010111635.tif 000043【選択図】なし【特許請求の範囲】
【請求項１】
下記一般式［１］で示されることを特徴とするアザインデノクリセン誘導体。
【化１】
2010111635.tif 000041
（一般式［１］において、Ｘ１乃至Ｘ４は環を構成する置換基Ｒを有する炭素原子または窒素原子を示す。Ｒは水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基を表わす。ただし、Ｘ１乃至Ｘ４の少なくとも一つは窒素原子を表す。また、置換基Ｒを有する炭素原子が複数存在する場合、Ｒは互いに独立して同じであっても異なっていてもよい。
Ｒ１乃至Ｒ１０は水素原子、ハロゲン原子、置換あるいは無置換のアルキル基、置換あるいは無置換のアルケニル基、置換あるいは無置換のアルキニル基、置換あるいは無置換のアリール基，置換あるいは無置換の複素環基、置換あるいは無置換の縮合多環芳香族基、置換あるいは無置換の縮合多環複素環基から選ばれる基を表わし、Ｒ１乃至Ｒ１０はそれぞれ同じであっても異なっていてもよい。）
【請求項２】
Ｒ６がハロゲン原子、置換あるいは無置換のアリール基、置換あるいは無置換の縮合多環芳香族基、置換あるいは無置換の縮合多環複素環基で表わされる請求項１に記載のアザインデノクリセン誘導体。
【請求項３】
Ｘ１及びＸ４が窒素原子であることを特徴とする請求項１乃至２のいずれか一項に記載のアザインデノクリセン誘導体。
【請求項４】
下記一般式［２］で示される構造を特徴とするアザインデノクリセン誘導体。
【化２】
2010111635.tif 000042
（一般式［２］において、Ｘ１乃至Ｘ４は環を構成する置換基Ｒを有する炭素原子または窒素原子を示す。Ｒは水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基を表わす。ただし、Ｘ１乃至Ｘ４の少なくとも一つは窒素原子を表す。また、置換基Ｒを有する炭素原子が複数存在する場合、Ｒは互いに独立して同じであっても異なっていてもよい。
Ｒ１乃至Ｒ５およびＲ７乃至Ｒ１０は水素原子、ハロゲン原子、置換あるいは無置換のアルキル基、置換あるいは無置換のアルケニル基、置換あるいは無置換のアルキニル基、置換あるいは無置換のアリール基，置換あるいは無置換の複素環基、置換あるいは無置換の縮合多環芳香族基、置換あるいは無置換の縮合多環複素環基から選ばれる基を表わし、Ｒ１乃至Ｒ５およびＲ７乃至Ｒ１０は同じであっても異なっていてもよい。
Ｙは単結合または、置換あるいは無置換のアルカン、置換あるいは無置換のアルケン、置換あるいは無置換のアルキン、置換あるいは無置換の芳香族化合物、置換あるいは無置換の複素環化合物、置換あるいは無置換の縮合多環芳香族化合物、置換あるいは無置換の縮合多環複素環化合物のいずれかから誘導されるｎ価の連結基を表す。
ｎは２以上４以下の整数を表す。）
【請求項５】
Ｘ１及びＸ４が窒素原子であることを特徴とする請求項４に記載のアザインデノクリセン誘導体。
【請求項６】
陽極と陰極と、前記陽極と前記陰極の間に配置されている有機化合物層を有する有機発光素子において、前記有機化合物層は、請求項１乃至５のいずれか一項に記載の化合物を少なくとも１種含むことを特徴とする有機発光素子。
【請求項７】
前記有機化合物層は少なくともホストとゲストから構成される発光層であり、前記一般式［１］および［２］のいずれか一方が前記ホストあるいは前記ゲストのいずれかであることを特徴とする請求項６に記載の有機発光素子。
【発明の詳細な説明】
【技術分野】
【０００１】
本発明は，アザインデノクリセン骨格を有する新規有機化合物およびそれを有機発光素子用材料として有する有機発光素子に関する。
【背景技術】
【０００２】
有機発光素子は、電極間に蛍光性又は燐光性有機化合物を含む薄膜を挟持させて、各電極から電子及びホール（正孔）を注入することにより、蛍光性又は燐光性化合物の励起子を生成させ、この励起子が基底状態に戻る際に放射される光を利用する素子である。有機発光素子における最近の進歩は著しく、その特徴は低印加電圧で高輝度、発光波長の多様性、高速応答性、薄型、軽量の発光デバイス化の可能性であることから、広汎な用途への可能性を示唆している。
【０００３】
しかしながら、現状では更なる高輝度の光出力あるいは高変換効率が必要である。また、長時間の使用による経時変化や酸素を含む雰囲気気体や湿気などによる劣化等の耐久性の面で未だ多くの問題がある。さらにはフルカラーディスプレイ等への応用を考えた場合、色純度の良い青、緑、赤色発光が必要となるが、これらの問題に関してまだ十分でない。
【０００４】
また、特許文献１にはアザナフトフルオランテン誘導体化合物を緑色発光材料として使用していることが記載されている。そして緑色より長波の発光材料に限定されていることがその骨格から起因していえる。
【特許文献１】特開２０００−３１１７８６号公報
【発明の開示】
【発明が解決しようとする課題】
【０００５】
本発明は、上述したような従来技術の問題点を解決するためになされたものである。本発明の目的は、極めて純度のよい発光色相を呈し、高効率で高輝度、高寿命の光出力を有する新規化合物及び該化合物を用いた有機発光素子を提供することにある。
【課題を解決するための手段】
【０００６】
よって本発明は、下記一般式［１］で示されることを特徴とするアザインデノクリセン誘導体を提供する。
【０００７】
【化１】
2010111635.tif 000002
【０００８】
（一般式［１］において、Ｘ１乃至Ｘ４は環を構成する置換基Ｒを有する炭素原子または窒素原子を示す。Ｒは水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基を表わす。ただし、Ｘ１乃至Ｘ４の少なくとも一つは窒素原子を表す。また、置換基Ｒを有する炭素原子が複数存在する場合、Ｒは互いに独立して同じであっても異なっていてもよい。
【０００９】
Ｒ１乃至Ｒ１０は水素原子、ハロゲン原子、置換あるいは無置換のアルキル基、置換あるいは無置換のアルケニル基、置換あるいは無置換のアルキニル基、置換あるいは無置換のアリール基，置換あるいは無置換の複素環基、置換あるいは無置換の縮合多環芳香族基、置換あるいは無置換の縮合多環複素環基から選ばれる基を表わし、Ｒ１乃至Ｒ１０はそれぞれ同じであっても異なっていてもよい。）
また、本発明は下記一般式［２］で示されるアザインデノクリセン誘導体を提供する。
【００１０】
【化２】
2010111635.tif 000003
【００１１】
（一般式［２］において、Ｘ１乃至Ｘ４は環を構成する置換基Ｒを有する炭素原子または窒素原子を示す。Ｒは水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基を表わす。ただし、Ｘ１乃至Ｘ４の少なくとも一つは窒素原子を表す。また、置換基Ｒを有する炭素原子が複数存在する場合、Ｒは互いに独立して同じであっても異なっていてもよい。
【００１２】
Ｒ１乃至Ｒ５およびＲ７乃至Ｒ１０は水素原子、ハロゲン原子、置換あるいは無置換のアルキル基、置換あるいは無置換のアルケニル基、置換あるいは無置換のアルキニル基、置換あるいは無置換のアリール基，置換あるいは無置換の複素環基、置換あるいは無置換の縮合多環芳香族基、置換あるいは無置換の縮合多環複素環基から選ばれる基を表わし、Ｒ１乃至Ｒ５およびＲ７乃至Ｒ１０は同じであっても異なっていてもよい。Ｙは単結合または、置換あるいは無置換のアルカン、置換あるいは無置換のアルケン、置換あるいは無置換のアルキン、、置換あるいは無置換の芳香族化合物、置換あるいは無置換の複素環化合物、置換あるいは無置換の縮合多環芳香族化合物、置換あるいは無置換の縮合多環複素環化合物のいずれかから誘導されるｎ価の連結基を表す。ｎは２以上４以下の整数を表す。）
また本発明は、陽極と陰極と、前記陽極と前記陰極の間に配置されている有機化合物層を有する有機発光素子において、前記有機化合物層は、一般式［１］および［２］のいずれかに記載の化合物を少なくとも１種含むことを特徴とする有機発光素子を提供する。
【発明の効果】
【００１３】
本発明により新規なアザインデノクリセン誘導体を提供することが出来る。そしてアザインデノクリセン骨格を有する化合物（アザインデノクリセン誘導体）を含有する有機発光素子は、低い印加電圧で高輝度な発光が得られ、耐久性にも優れている。
【００１４】
特にこのアザインデノクリセン骨格を有する化合物を発光層のゲストに用いた有機発光素子は、適切な分子修飾によって発光ピークが４３０ｎｍ以上４６０ｎｍ以下を示す極めて純度のよい青色発光色相を呈す。そしてこの有機発光素子は、低い印加電圧で高輝度な発光が得られ、耐久性にも優れている。
【発明を実施するための最良の形態】
【００１５】
以下、本発明に関して詳細に説明する。
【００１６】
まず、本発明のアザインデノクリセン誘導体について説明する。
【００１７】
本発明のアザインデノクリセン誘導体は、上記一般式［１］で示されることを特徴とするが、一般式［１］中のＸ１乃至Ｘ４は環を構成する置換基Ｒを有する炭素原子または窒素原子を示し、Ｘ１乃至Ｘ４の少なくとも一つは窒素原子を表す。また、Ｒは以下のいずれかであることが好ましい。
（水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基）
また、一般式［１］中のＲ１乃至Ｒ１０は以下のいずれかであることが好ましい。ただし、Ｒ１乃至Ｒ１０はそれぞれ同じであっても異なっていてもよい。
（水素原子、ハロゲン原子、置換あるいは無置換のアルキル基、置換あるいは無置換のアルケニル基、置換あるいは無置換のアルキニル基、、置換あるいは無置換のアリール基，置換あるいは無置換の複素環基、置換あるいは無置換の縮合多環芳香族基、置換あるいは無置換の縮合多環複素環基から選ばれる基）
好ましくは、一般式［１］中のＲ６が置換あるいは無置換のアリール基、置換あるいは無置換の縮合多環芳香族基、置換あるいは無置換の縮合多環複素環基から選ばれるものである。
【００１８】
また、他の例としては、下記一般式［２］で示される化合物が挙げられる。
【００１９】
【化３】
2010111635.tif 000004
【００２０】
（上記一般式［２］において、Ｘ１乃至Ｘ４は環を構成する置換基Ｒを有する炭素原子または窒素原子を示す。Ｒは水素原子、置換あるいは無置換のアルキル基、置換あるいは無置換のアリール基、置換あるいは無置換の複素環基、置換あるいは無置換の縮合多環芳香族基、置換あるいは無置換の縮合多環複素環基から選ばれる基を表わす。ただし、Ｘ１乃至Ｘ４の少なくとも一つは窒素原子を表す。また、置換基Ｒを有する炭素原子が複数存在する場合、Ｒは互いに独立して同じであっても異なっていてもよい。Ｒ１乃至Ｒ５およびＲ７乃至Ｒ１０は水素原子、ハロゲン原子、置換あるいは無置換のアルキル基、置換あるいは無置換のアルケニル基、置換あるいは無置換のアルキニル基、、置換あるいは無置換のアリール基，置換あるいは無置換の複素環基、置換あるいは無置換の縮合多環芳香族基、置換あるいは無置換の縮合多環複素環基から選ばれる基を表わし、Ｒ１乃至Ｒ５およびＲ７乃至Ｒ１０は同じであっても異なっていてもよい。Ｙは単結合または、置換あるいは無置換のアルカン、置換あるいは無置換のアルケン、置換あるいは無置換のアルキン、、置換あるいは無置換の芳香族化合物、置換あるいは無置換の複素環化合物、置換あるいは無置換の縮合多環芳香族化合物、置換あるいは無置換の縮合多環複素環化合物のいずれかから誘導されるｎ価の連結基を表す。。ｎは２以上４以下の整数を表す。）
本発明のアザインデノクリセン誘導体は有機発光素子用材料として使用できる。その中で、発光層用として使用する場合、発光層において単独で用いること、及びドーパント（ゲスト）材料、ホスト材料のいずれの目的でも使用でき、高効率発光し、長い期間高輝度を保ち、通電劣化が小さい素子を得ることができる。本発明の一般式［１］や［２］で示されるアザインデノクリセン誘導体は、好ましくはホストとゲストとを有する発光層において、ゲストとして用いることが好ましい。
【００２１】
なお本発明の一般式［１］や［２］で示されるアザインデノクリセン誘導体は、有機発光素子用材料として使用できるが、発光層のほかに例えば電子輸送層や電子注入層としても用いることが出来る。
【００２２】
発光層が、キャリア輸送性のホスト材料とゲストからなる場合、発光にいたる主な過程は、以下のいくつかの過程からなる。
１．発光層内での電子・ホールの輸送。
２．ホストの励起子生成。
３．ホスト分子間の励起エネルギー伝達。
４．ホストからゲストへの励起エネルギー移動。
それぞれの過程における所望のエネルギー移動や、発光はさまざまな失活過程と競争でおこる。
【００２３】
ＥＬ素子の発光効率を高めるためには、発光中心材料そのものの発光量子収率が大きいことが重要であることは言うまでもない。しかしながら、ホスト−ホスト間、あるいはホスト−ゲスト間のエネルギー移動が如何に効率的にできるかも大きな問題となる。また、通電による発光劣化は今のところ原因は明らかではないが、少なくとも発光中心材料そのもの、または、その周辺分子による発光材料の環境変化に関連したものと想定される。
【００２４】
そこで本発明者らは種々の検討を行い、一般式［１］及び［２］で表されるアザインデノクリセン誘導体を、特に発光層のホストまたはゲストに用いた素子が高効率発光し、長い期間高輝度を保ち、通電劣化が小さいことを見出した。
【００２５】
一般式［１］及び［２］で表されるアザインデノクリセン誘導体を、特に発光層のゲストに用いることが好ましいことは先に述べたが、このアザインデノクリセン誘導体は発光層のホストとして用いても良い。
【００２６】
本発明のアザインデノクリセン誘導体は高いガラス転移温度を有するため、有機ＥＬ素子の高耐久化を期待する事が出来る。即ち、本発明のアザインデノクリセン誘導体は膜化させた場合、結晶化を防ぐことが出来る。これはアザインデノクリセン誘導体は含窒素芳香族複素環を有するからであり、その結果安定な非晶質膜性を有する。
【００２７】
また、本発明の一般式［１］及び［２］で表されるアザインデノクリセン誘導体は電気陰性度の高い原子を縮環芳香環構造中に有している。そのため還元電位が高く電子受容性が大きい。
【００２８】
そのため有機発光素子を構成する層のうち、本発明の一般式［１］及び［２］で表されるアザインデノクリセン誘導体は発光層に用いられるだけでなく、電子輸送層や電子注入層に用いることが出来、特に電子輸送層に用いることも好ましい。
【００２９】
前記一般式［１］及び［２］で表されるアザインデノクリセン誘導体のＲ及びＲ１乃至Ｒ１０及びＹの選択により還元電位をコントロールすることで電子移動度を調節することが可能となる。
【００３０】
これにより、種々のホスト材料との組み合わせにより一般式［１］及び［２］で表されるアザインデノクリセン誘導体のＲ及びＲ１乃至Ｒ１０及びＹを適切に選択することで、駆動電圧が低く長い期間高輝度を保ち、通電劣化の減少を可能にすることを見出した。
【００３１】
また、高効率の光出力を有する有機電解発光素子を提供するためには、有機電解発光素子に用いる発光材料の量子収率を高めることが不可欠である。主に縮合多環芳香族に窒素原子を導入した場合、導入する位置によっては三重項のｎ−π＊軌道がＴｎレベル（ｎは１以上）の軌道となり、このｎ−π＊軌道（三重項）がＳ１軌道とエネルギー的に近接している場合、Ｓ１軌道からｎ−π＊軌道へのエネルギー失活が起こりやすく、発光材料の量子収率の低下が引き起こりやすい。しかし、窒素原子を導入する位置及び分子骨格に導入する置換基の種類を適切に選択することによって、ｎ−π＊軌道（三重項）とＳ１軌道とのエネルギー差を大きくし量子収率の低下を改善することができる。分子軌道計算により、窒素原子を導入する位置をシュミレーションし、量子収率を高く維持できる分子骨格の設計により前記一般式［１］で示されるＸ１及びＸ４の位置に窒素原子を導入することがより好ましい。
【００３２】
さらに窒素原子を導入する位置のみならず分子骨格に導入する置換基の位置及び種類を適切に設計することにより、分子振動が制御された発光スペクトルの単分散化及び半値幅を減少させることが可能であり色純度のよい発光材料を提供することができる。
【００３３】
本発明は、以上の考察のもとに分子設計し発明がなされたものである。
【００３４】
上記一般式［１］及び［２］において、Ｒ及びＲ１乃至Ｒ１０で表される置換あるいは未置換のアルキル基としては、以下に示すものが挙げられるが、もちろんこれらに限定されるものではない。
【００３５】
メチル基、エチル基、ｎ−プロピル基、ｎ−ブチル基、ｎ−ペンチル基、ｎ−ヘキシル基、ｎ−ヘプチル基、ｎ−オクチル基、ｎ−デシル基、ｉｓｏ−プロピル基、ｉｓｏ−ブチル基、ｓｅｃ−ブチル基、ｔｅｒｔ−ブチル基、ｉｓｏ−ペンチル基、ネオペンチル基、ｔｅｒｔ−オクチル基、フルオロメチル基、ジフルオロメチル基、トリフルオロメチル基、２−フルオロエチル基、２，２，２−トリフルオロエチル基、パーフルオロエチル基、３−フルオロプロピル基、パーフルオロプロピル基、４−フルオロブチル基、パーフルオロブチル基、５−フルオロペンチル基、６−フルオロヘキシル基、クロロメチル基、トリクロロメチル基、２−クロロエチル基、２，２，２−トリクロロエチル基、４−クロロブチル基、５−クロロペンチル基、６−クロロヘキシル基、ブロモメチル基、２−ブロモエチル基、ヨードメチル基、２−ヨードエチル基、ヒドロキシメチル基、ヒドロキシエチル基、シクロプロピル基、シクロブチル基、シクロペンチル基、シクロヘキシル基、シクロペンチルメチル基、シクロヘキシルメチル基、シクロヘキシルエチル基、４−フルオロシクロヘキシル基、ノルボルニル基、アダマンチル基、ベンジル基、２−フェニルエチル基、２−フェニルイソプロピル基、１−ナフチルメチル基、２−ナフチルメチル基、２−（１−ナフチル）エチル基、２−（２−ナフチル）エチル基、９−アントリルメチル基、２−（９−アントリル）エチル基、２−フルオロベンジル基、３−フルオロベンジル基、４−フルオロベンジル基、２―クロロベンジル基、３−クロロベンジル基、４−クロロベンジル基、２―ブロモベンジル基、３−ブロモベンジル基、４−ブロモベンジル基等。
【００３６】
Ｒ及びＲ１乃至Ｒ１０で表されるアルケニル基として、ビニル基、１−プロペニル基、２−プロペニル基、１−ブテニル基、２−ブテニル基、３−ブテニル基が挙げられるが、もちろんこれらに限定されるものではない。
【００３７】
Ｒ及びＲ１乃至Ｒ１０で表されるアルキニル基として、エチニル基、１−プロピニル基、２−プロピニル基、１−ブチニル基、２−ブチニル基、３−ブチニル基が挙げられるが、もちろんこれらに限定されるものではない。
【００３８】
Ｒ及びＲ１乃至Ｒ１０で表される置換あるいは無置換のアリール基としては、以下に示すものが挙げられるが、もちろんこれらに限定されるものではない。
【００３９】
フェニル基、４−メチルフェニル基、４−エチルフェニル基、３，５−ジメチルフェニル基、２，６−ジエチルフェニル基、メシチル基、４−ｔｅｒｔ−ブチルフェニル基、ビフェニル基、４−ピリジルフェニル基等。
【００４０】
Ｒ及びＲ１乃至Ｒ１０で表される置換あるいは未置換の複素環基としては、以下に示すものが挙げられるが、もちろんこれらに限定されるものではない。
【００４１】
ピリジル基、ピロリル基、ビピリジル基、メチルピリジル基、ピリミジニル基、ピラジニル基、ピリダジニル基、ターピロリル基、チエニル基、ターチエニル基、プロピルチエニル基、フリル基オキサゾリル基、オキサジアゾリル基、チアゾリル基、チアジアゾリル基等。
【００４２】
Ｒ及びＲ１乃至Ｒ１０で表される置換あるいは無置換の縮合多環芳香族基としては、以下に示すものが挙げられるが、もちろんこれらに限定されるものではない。
【００４３】
ナフチル基、アセナフチレニル基、アントリル基、フェナントリル基、ピレニル基、アセフェナントリレニル基、アセアントリレニル基、クリセニル基、ジベンゾクリセニル基、ベンゾアントリル基、ジベンゾアントリル基、ナフタセニル基、ピセニル基、ペンタセニル基、フルオレニル基、９，９−ジヒドロアントリル基、トリフェニレニル基、ペリレニル基、フルオランテニル基、ベンゾ［ｋ］フルオランテニル基等。
【００４４】
Ｒ及びＲ１乃至Ｒ１０で表される置換あるいは無置換の縮合多環複素環基としては、以下に示すものが挙げられるが、もちろんこれらに限定されるものではない。
【００４５】
キノリル基、イソキノリル基、ベンゾチエニル基、ジベンゾチエニル基、ベンゾフリル基、イソベンゾフリル基、ジベンゾフリル基、キノキサリニル基、ナフチリジニル基、キナゾリニル基、フェナントリジニル基、インドリジニル基、フェナジニル基、カルバゾリル基、アクリジニル基、フェナジニル基、ジアザフルオレニル基、アザフルオレニル基、アザフルオランテニル基、アザベンゾフルオランテニル基等。
【００４６】
上記置換基がさらに有しても良い置換基としては、以下に示すものが挙げられるが、もちろんこれらに限定されるものではない。
【００４７】
メチル基、エチル基、プロピル基、ｔｅｒｔ−ブチル基などのアルキル基、フェニル基、ビフェニル基などのアリール基、チエニル基、ピロリル基、などの複素環基、シアノ基、ニトロ基等。
【００４８】
また、上記一般式［２］において、Ｙは、単結合、または置換あるいは無置換のアルカン、置換あるいは無置換のアルケン、アルキン、置換あるいは無置換の芳香族化合物、置換あるいは無置換の複素環化合物、置換あるいは無置換の縮合多環芳香族環化合物、及び置換あるいは無置換の縮合多環複素環化化合物のいずれかから誘導されるｎ価の連結基を表す。
【００４９】
Ｙで表される置換あるいは無置換のアルカンから誘導される連結基として、エチレン基、プロピレン基、ブチレン基等が挙げられるが、もちろんこれらに限定されるものではない。
【００５０】
Ｙで表される置換あるいは無置換のアルケンから誘導される連結基として、ビニレン基、プロピニレン基、ブチニレン基等が挙げられるが、もちろんこれらに限定されるものではない。
【００５１】
Ｙで表される置換あるいは無置換の芳香族化合物から誘導される連結基として、フェニレン基、ビフェニレン基等が挙げられるがこれらに限定されるものではない。
【００５２】
Ｙで表される置換あるいは無置換の複素環化合物から誘導される連結基として、ピリジニレン基、ビピリジニレン基等が挙げられる、がこれらに限定されるものではない。
【００５３】
Ｙで表される縮合多環芳香族環化合物から誘導される連結基として、フルオレニレン基、ビフルオレニレン基、ナフチレン基、アンスリレン基、クリセニレン基等が挙げられるがこれらに限定されるものではない。
【００５４】
Ｙで表される縮合多環複素環化合物から誘導される連結基として、アザフルオレニレン基、ジアザフルオレニレン基、ナフチリジニレン基等が挙げられる、がこれらに限定されるものではない。
【００５５】
上述した連結基が有してもよい置換基としては、メチル基、エチル基、プロピル基、ｔｅｒｔ−ブチル基等のアルキル基、フェニル基、ビフェニル基等のアリール基、チエニル基、ピロリル基等の複素環基、シアノ基、ニトロ基等が挙げられるが、もちろんこれらに限定されるものではない。
【００５６】
以下、本発明のアザインデノクリセン誘導体の具体的な構造式を示す。但し、これらは代表例を例示しただけで、本発明は、これに限定されるものではない。
［化合物例１］
【００５７】
【化４】
2010111635.tif 000005
【００５８】
上記一般式［３］において、
Ｒ６：ビフェニル基、ターフェニル基などのアリール基
Ｒ１乃至Ｒ５及びＲ７乃至Ｒ１０：水素原子あるいはメチル基、ターシャリーブチル基などのアルキル基
である化合物例
Ｒ１乃至Ｒ５及びＲ７乃至Ｒ１０は同じであっても異なっていてもよい
【００５９】
【化５】
2010111635.tif 000006
【００６０】
［化合物例２］
【００６１】
【化６】
2010111635.tif 000007
【００６２】
上記一般式［３］において、
Ｒ６：ナフチル基、フルオレニル基などの３環以下の縮合多環基
Ｒ１乃至Ｒ５及びＲ７乃至Ｒ１０：水素原子あるいはメチル基、ターシャリーブチル基などのアルキル基あるいはフェニル基などのアリール基
である化合物例
Ｒ１乃至Ｒ５及びＲ７乃至Ｒ１０はそれぞれ同じでも異なっていてもよい
【００６３】
【化７】
2010111635.tif 000008
【００６４】
【化８】
2010111635.tif 000009
【００６５】
【化９】
2010111635.tif 000010
【００６６】
［化合物例３］
【００６７】
【化１０】
2010111635.tif 000011
【００６８】
上記一般式［３］において、
Ｒ６：フルオランテニル基、ベンゾフルオランテニル基などの４環以上６環以下の縮合多環基
Ｒ１乃至Ｒ５及びＲ７乃至Ｒ１０：水素原子あるいはメチル基、ターシャリーブチル基などのアルキル基あるいはフェニル基などのアリール基
である化合物例
Ｒ１乃至Ｒ５及びＲ７乃至Ｒ１０はそれぞれ同じでも異なっていてもよい
【００６９】
【化１１】
2010111635.tif 000012
【００７０】
【化１２】
2010111635.tif 000013
【００７１】
【化１３】
2010111635.tif 000014
【００７２】
【化１４】
2010111635.tif 000015
【００７３】
［化合物例４］
【００７４】
【化１５】
2010111635.tif 000016
【００７５】
上記一般式［３］において、
Ｒ６：キノリル基、アザフルオレニル基などの３環以下の縮合複素環基
Ｒ１乃至Ｒ５及びＲ７乃至Ｒ１０：水素原子あるいはメチル基、ターシャリーブチル基などのアルキル基あるいはフェニル基などのアリール基
である化合物例
Ｒ１乃至Ｒ５及びＲ７乃至Ｒ１０はそれぞれ同じでも異なっていてもよい
【００７６】
【化１６】
2010111635.tif 000017
【００７７】
【化１７】
2010111635.tif 000018
【００７８】
【化１８】
2010111635.tif 000019
【００７９】
【化１９】
2010111635.tif 000020
【００８０】
【化２０】
2010111635.tif 000021
【００８１】
［化合物例５］
【００８２】
【化２１】
2010111635.tif 000022
【００８３】
上記一般式［３］において、
Ｒ６：アザフルオランテニル基、アザベンゾフルオレニル基などの４環以上５環以下の縮合複素環基
Ｒ１乃至Ｒ５及びＲ７乃至Ｒ１０：水素原子あるいはメチル基、ターシャリーブチル基などのアルキル基あるいはフェニル基などのアリール基
Ｒ１乃至Ｒ５及びＲ７乃至Ｒ１０はそれぞれ同じでも異なっていてもよい
【００８４】
【化２２】
2010111635.tif 000023
【００８５】
【化２３】
2010111635.tif 000024
【００８６】
【化２４】
2010111635.tif 000025
【００８７】
［化合物例６］
【００８８】
【化２５】
2010111635.tif 000026
【００８９】
上記一般式［４］において、
Ｙ：フェニレン基、ビフェニレン基などのアリール基から誘導される２価以上４価以下の連結基
Ｒ１乃至Ｒ５及びＲ７乃至Ｒ１０：水素原子あるいはメチル基、ターシャリーブチル基などのアルキル基またはフェニル基などのアリール基
【００９０】
【化２６】
2010111635.tif 000027
【００９１】
【化２７】
2010111635.tif 000028
【００９２】
【化２８】
2010111635.tif 000029
【００９３】
［化合物例７］
【００９４】
【化２９】
2010111635.tif 000030
【００９５】
上記一般式［４］において、
Ｙ：ナフチレン基、アンスリレン基、フルオレニレン基などの縮合多環芳香族から誘導される２価以上の連結基
Ｒ１乃至Ｒ５及びＲ７乃至Ｒ１０：水素原子あるいはメチル基、ターシャリーブチル基などのアルキル基またはフェニル基などのアリール基
【００９６】
【化３０】
2010111635.tif 000031
【００９７】
【化３１】
2010111635.tif 000032
【００９８】
【化３２】
2010111635.tif 000033
【００９９】
【化３３】
2010111635.tif 000034
【０１００】
次に、本発明の有機発光素子について詳細に説明する。
【０１０１】
本発明の有機発光素子は、陽極及び陰極からなる一対の電極と、この一対の電極間に挟持される（配置される）少なくとも１層の有機化合物層とからなる。この有機化合物層が本発明に係る有機化合物を少なくとも１種含む。また、陽極及び陰極のいずれかが透明又は半透明である。
【０１０２】
以下、図面を参照しながら本発明の有機発光素子についてより詳細に説明する。
【０１０３】
図１は、本発明の有機発光素子における第一の実施形態を示す断面図である。図１の有機発光素子１０は、基板１上に、陽極２、発光層３及び陰極４が順次設けられている。この有機発光素子１０は、有機化合物層として例えば発光層３が、ホール輸送能、エレクトロン輸送能及び発光性の性能を全て有する化合物で構成されている場合に有用である。また有機化合物層として例えば発光層３が、ホール輸送能、エレクトロン輸送能及び発光性の性能のいずれかの特性を有する化合物を混合して構成される場合に有用である。
【０１０４】
図２は、本発明の有機発光素子における第二の実施形態を示す断面図である。図２の有機発光素子２０は、基板１上に、陽極２、ホール輸送層５、電子輸送層６及び陰極４が順次設けられている。この有機発光素子２０は、ホール輸送性及び電子輸送性のいずれかを備える発光性の化合物と電子輸送性のみ又はホール輸送性のみを備える有機化合物とを組み合わせて用いる場合に有用である。また、有機発光素子２０は、ホール輸送層５又は電子輸送層６が発光層を兼ねている。
【０１０５】
図３は、本発明の有機発光素子における第三の実施形態を示す断面図である。図３の有機発光素子３０は、図２の有機発光素子２０において、ホール輸送層５と電子輸送層６との間に発光層３を挿入したものである。この有機発光素子３０は、キャリア輸送と発光の機能を分離したものであり、ホール輸送性、電子輸送性、発光性の各特性を有した有機化合物を適宜組み合わせて用いることができる。このため、極めて材料選択の自由度が増すとともに、発光波長を異にする種々の有機化合物が使用できるので、発光色相の多様化が可能になる。さらに、中央の発光層３にキャリアあるいは励起子を有効に閉じこめて有機発光素子３０の発光効率の向上を図ることも可能になる。
【０１０６】
図４は、本発明の有機発光素子における第四の実施形態を示す断面図である。図４の有機発光素子４０は、図３の有機発光素子３０において、陽極２とホール輸送層５との間にホール注入層７を設けたものである。この有機発光素子４０は、ホール注入層７を設けたことにより、陽極２とホール輸送層５との間の密着性が改善され、又はホールの注入性が改善されるので低電圧化に効果的である。
【０１０７】
図５は、本発明の有機発光素子における第五の実施形態を示す断面図である。図５の有機発光素子５０は、図３の有機発光素子３０において、ホール又は励起子（エキシトン）が陰極４側に抜けることを阻害する層（ホール／エキシトンブロッキング層８）を、発光層３と電子輸送層６との間に挿入したものである。イオン化ポテンシャルの非常に高い化合物をホール／エキシトンブロッキング層８として用いることにより、有機発光素子５０の発光効率が向上する。
【０１０８】
ただし、図１乃至図５はあくまでごく基本的な素子構成であり、本発明の有機発光素子の構成はこれらに限定されるものではない。例えば、電極と有機層界面に絶縁性層を設ける、接着層あるいは干渉層を設ける、ホール輸送層がイオン化ポテンシャルの異なる２層から構成される等多様な層構成をとることができる。
【０１０９】
本発明の有機発光素子は、図１乃至図５のいずれの形態でも使用することができる。
【０１１０】
本発明の有機発光素子は、好ましくは、発光層３、電子輸送層６又はホール輸送層７が上記のアザインデノクリセン誘導体を少なくとも一種類含有する。より好ましくは、発光層３が含有する。また、発光層３は、好ましくは、ホストとゲストとから構成される。
【０１１１】
上記のアザインデノクリセン誘導体を、発光層を構成する有機発光素子用材料として使用する場合、単独で使用したり、ドーパント（ゲスト）材料又はホスト材料として使用したりすることができる。
【０１１２】
発光層が、キャリア輸送性のホストとゲストからなる場合、発光にいたる主な過程は、以下のいくつかの過程からなる。
１．発光層内での電子・ホールの輸送。
２．ホストの励起子生成。
３．ホスト分子間の励起エネルギー伝達。
４．ホストからゲストへの励起エネルギー移動。
【０１１３】
それぞれの過程における所望のエネルギー移動や、発光はさまざまな失活過程と競争で起こる。
【０１１４】
有機発光素子の発光効率を高めるためには、発光中心材料そのものの発光量子収率が大きいことは言うまでもない。しかしながら、ホスト−ホスト間、あるいはホスト−ゲスト間のエネルギー移動が如何に効率的にできるかも大きな問題となる。また、通電による発光劣化は今のところ原因は明らかではないが、少なくとも発光中心材料そのもの、又は、その周辺分子による発光材料の環境変化に関連したものと想定される。
【０１１５】
そこで、前記一般式［１］及び［２］で示されるアザインデノクリセン誘導体を、特に発光層のホスト又はゲストとして用いると、有機発光素子の色純度がよくなり、発光効率がよくなり、長い期間高輝度を保持し、通電劣化が小さくなる。
【０１１６】
前記一般式［１］及び［２］で示されるアザインデノクリセン化合物をホストとして使用する場合、その含有量は、発光層を構成する材料の全重量に対して２０重量％乃至９９．９重量％である。
【０１１７】
前記一般式［１］及び［２］で示されるアザインデノクリセン化合物をドーパント（ゲスト）として使用する場合、ホスト材料に対するドーパントの濃度は０．０１重量％乃至８０重量％、好ましくは１重量％乃至４０重量％である。ドーパント材料はホスト材料からなる層全体に均一に含まれてもよく、濃度勾配を有して含まれてもよい。またある領域に部分的に含ませることでドーパント材料を含まないホスト材料層の領域があってもよい。
【０１１８】
さらに、ホスト材料のエネルギーギャップはドーパントのエネルギーギャップより広いほうが好ましい。
【０１１９】
本発明の有機発光素子は、特に発光層を構成する材料として、一般式［１］及び［２］で示されるインデノクリセン誘導体を用いる。また、このアザインデノクリセン誘導体に加えて、必要に応じてこれまで知られている低分子系及びポリマー系のホール輸送性材料、発光性材料あるいは電子輸送性材料等を一緒に使用してもよい。
【０１２０】
以下にこれらの化合物例を挙げる。
【０１２１】
正孔（ホール）注入輸送性材料としては、陽極からのホールの注入を容易にし、また注入されたホールを発光層に輸送する優れたモビリティを有することが好ましい。正孔注入輸送性能を有する低分子及び高分子系材料としては、トリアリールアミン誘導体、フェニレンジアミン誘導体、トリアゾール誘導体、オキサジアゾール誘導体、イミダゾール誘導体、ピラゾリン誘導体、ピラゾロン誘導体、オキサゾール誘導体、フルオレノン誘導体、ヒドラゾン誘導体、スチルベン誘導体、フタロシアニン誘導体、ポルフィリン誘導体、及びポリ（ビニルカルバゾール）、ポリ（シリレン）、ポリ（チオフェン）、その他導電性高分子が挙げられるが、もちろんこれらに限定されるものではない。
【０１２２】
発光性材料としては、上記のインデノクリセン誘導体の他に、以下に示す化合物が挙げられる。具体的には、多環縮合芳香族化合物（例えばナフタレン誘導体、フェナントレン誘導体、フルオレン誘導体、ピレン誘導体、テトラセン誘導体、コロネン誘導体、クリセン誘導体、ペリレン誘導体、９，１０−ジフェニルアントラセン誘導体、ルブレン等）、キナクリドン誘導体、アクリドン誘導体、クマリン誘導体、ピラン誘導体、ナイルレッド、ピラジン誘導体、ベンゾイミダゾール誘導体、ベンゾチアゾール誘導体、ベンゾオキサゾール誘導体、スチルベン誘導体、有機金属錯体（例えば、トリス（８−キノリノラート）アルミニウム等の有機アルミニウム錯体、有機ベリリウム錯体）及びポリ（フェニレンビニレン）誘導体、ポリ（フルオレン）誘導体、ポリ（フェニレン）誘導体、ポリ（チエニレンビニレン）誘導体、ポリ（アセチレン）誘導体等の高分子誘導体が挙げられるが、もちろんこれらに限定されるものではない。
【０１２３】
電子注入輸送性材料としては、陰極からの電子の注入を容易にし、注入された電子を発光層に輸送する機能を有するものから任意に選ぶことができる。また、ホール輸送材料のキャリア移動度とのバランス等を考慮し選択される。電子注入輸送性能を有する材料としては、オキサジアゾール誘導体、オキサゾール誘導体、チアゾール誘導体、チアジアゾール誘導体、ピラジン誘導体、トリアゾール誘導体、トリアジン誘導体、ペリレン誘導体、キノリン誘導体、キノキサリン誘導体、フルオレノン誘導体、アントロン誘導体、フェナントロリン誘導体、有機金属錯体等が挙げられるが、もちろんこれらに限定されるものではない。
【０１２４】
次に本発明の有機発光素子を構成するその他の部材について説明する。
【０１２５】
陽極材料としては、仕事関数がなるべく大きなものがよい。例えば、金、白金、銀、銅、ニッケル、パラジウム、コバルト、セレン、バナジウム、タングステン等の金属単体又はこれらの合金、酸化錫、酸化亜鉛、酸化インジウム、酸化錫インジウム（ＩＴＯ），酸化亜鉛インジウム等の金属酸化物が使用できる。また、ポリアニリン、ポリピロール、ポリチオフェン、ポリフェニレンスルフィド等の導電性ポリマーも使用できる。これらの電極物質は単独で用いてもよいし、複数併用してもよい。また、陽極は一層構成でもよく、多層構成でもよい。
【０１２６】
一方、陰極材料としては、仕事関数の小さなものがよい。例えば、リチウム、ナトリウム、カリウム、カルシウム、マグネシウム、アルミニウム、インジウム、ルテニウム、チタニウム、マンガン、イットリウム、銀、鉛、錫、クロム等の金属単体が挙げられる。また、これらの金属を組み合わせて合金にしてもよい。例えば、リチウム−インジウム、ナトリウム−カリウム、マグネシウム−銀、アルミニウム−リチウム、アルミニウム−マグネシウム、マグネシウム−インジウム等の合金が使用できる。また、酸化錫インジウム（ＩＴＯ）等の金属酸化物の利用も可能である。これらの電極物質は単独で用いてもよいし、複数併用してもよい。また、陰極は一層構造でもよく、多層構造でもよい。
【０１２７】
本発明の有機発光素子で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜等を用いて発色光をコントロールすることも可能である。
【０１２８】
尚、作製した素子に対して、酸素や水分等との接触を防止する目的で保護層あるいは封止層を設けることもできる。保護層としては、ダイヤモンド薄膜、金属酸化物、金属窒化物等の無機材料膜、フッ素樹脂、ポリパラキシレン、ポリエチレン、シリコーン樹脂、ポリスチレン樹脂等の高分子膜、さらには、光硬化性樹脂等が挙げられる。また、ガラス、気体不透過性フィルム、金属等をカバーし、適当な封止樹脂により素子自体をパッケージングすることもできる。
【０１２９】
本発明の素子は、基板上に薄膜トランジスタ（ＴＦＴ）を作製し、それに接続して作製することも可能である。
【０１３０】
また、素子の光取り出し方向に関しては、ボトムエミッション構成（基板側から光を取り出す構成）及び、トップエミッション（基板の反対側から光を取り出す構成）のいずれも可能である。
【０１３１】
本発明の有機発光素子において、インデノクリセン化合物を含有する層及びその他の有機化合物からなる層は、以下に示す方法により形成される。一般には真空蒸着法、イオン化蒸着法、スパッタリング、プラズマを用いて作製する。特に、真空蒸着法や溶液塗布法等によって形成した層は、結晶化等が起こりにくく経時安定性に優れているので好ましい。
【０１３２】
また、適当な溶媒に溶解させて公知の塗布法（例えば、スピンコーティング、ディッピング、キャスト法、ＬＢ法、インクジェット法等）により薄膜を形成してもよい。特に塗布法で成膜する場合は、適当な結着樹脂と組み合わせて膜を形成することもできる。
【０１３３】
上記結着樹脂としては、広範囲な結着性樹脂より選択できる。例えば、ポリビニルカルバゾール樹脂、ポリカーボネート樹脂、ポリエステル樹脂、ポリアリレート樹脂、ポリスチレン樹脂、ＡＢＳ樹脂、ポリブタジエン樹脂、ポリウレタン樹脂、アクリル樹脂、メタクリル樹脂、ブチラール樹脂、ポリビニルアセタール樹脂、ポリアミド樹脂、ポリイミド樹脂、ポリエチレン樹脂、ポリエーテルスルホン樹脂、ジアリルフタレート樹脂、フェノール樹脂、エポキシ樹脂、シリコーン樹脂、ポリスルホン樹脂、尿素樹脂等が挙げられるが、これらに限定されるものではない。また、これらは単独又は共重合体ポリマーとして１種又は２種以上混合してもよい。さらに必要に応じて、公知の可塑剤、酸化防止剤、紫外線吸収剤等の添加剤を併用してもよい。
【実施例】
【０１３４】
以下、実施例により本発明をさらに具体的に説明していくが、本発明はこれらに限定されるものではない。
【０１３５】
＜実施例１＞［例示化合物Ｎｏ．３０４の製造方法］
本発明の例示化合物３０４は、例えば以下に説明するような方法により製造できる。
（１）中間体化合物１の合成
まずはじめに、クリセンを出発原料に用い、非特許文献Ｔｅｔｒａｈｅｄｒｏｎ  Ｌｅｔｔｅｒｓ  １９９２，３３，１６７５に記載の合成法を参考に、下記反応式［１］で示される方法で、中間体化合物１を得た。
【０１３６】
【化３４】
2010111635.tif 000035
【０１３７】
ＭＡＬＤＩ−ＴＯＦ  ＭＳ（マトリックス支援イオン化−飛行時間型質量分析）により、この化合物のＭ＋である３０４．４を確認した。
１Ｈ−ＮＭＲ（ＣＤＣｌ３）：δ（ｐｐｍ）＝９．６４（ｓ，１Ｈ），９．０２（ｄ，１Ｈ，Ｊ＝８．６９Ｈｚ），８．７４（ｄ，１Ｈ，Ｊ＝８．６９Ｈｚ），８．６８−８．６６（ｍ，２Ｈ），８．２２（ｄｄ，１Ｈ，Ｊ１＝７．７８Ｈｚ，Ｊ２＝１．３７），８．１０（ｄｄ，２Ｈ，Ｊ１＝１３．９５Ｈｚ，Ｊ２＝８．０１），８．０５（ｄｄ，１Ｈ，Ｊ１＝８．２３Ｈｚ，Ｊ２＝１．３７），７．８８（ｄｄ，１Ｈ，Ｊ１＝８．４６Ｈｚ，Ｊ２＝７．０９），７．８１−７．７７（ｍ，１Ｈ），７．６９（ｔｄ，１Ｈ，Ｊ１＝７．４３Ｈｚ，Ｊ２＝１．０７），７．３４（ｄ，１Ｈ，Ｊ１＝７．７８Ｈｚ，Ｊ２＝５．０３）
中間体化合物１のトルエン溶液（１．０×１０−５ｍｏｌ／Ｌ）のＰＬスペクトルを測定した結果、発光ピーク４４２ｎｍ、半値幅９５ｎｍの青色発光スペクトルを示した（図６）。
【０１３８】
（２）中間体化合物２の合成
次に、上記反応式［１］で得られた中間体化合物１を出発原料に用い、下記反応式［２］で示される方法で、中間体化合物２を得た。
【０１３９】
【化３５】
2010111635.tif 000036
【０１４０】
ＭＡＬＤＩ−ＴＯＦ  ＭＳ（マトリックス支援イオン化−飛行時間型質量分析）により、この化合物のＭ＋である３８２．４を確認した。
１Ｈ−ＮＭＲ（ＤＭＳＯ）：δ（ｐｐｍ）＝９．５３（ｓ，１Ｈ），９．１５（ｓ，１Ｈ），８．９９（ｄｄ，１Ｈ，Ｊ１＝９．２１Ｈｚ，Ｊ２＝１．６０），８．８５（ｄ，１Ｈ，Ｊ＝８．４１Ｈｚ），８．７２（ｄｄ，１Ｈ，Ｊ１＝５．２１Ｈｚ，Ｊ２＝１．２０），８．６２（ｄｄ，１Ｈ，Ｊ１＝７．６１Ｈｚ，Ｊ２＝１．２０），８．３４−８．３１（ｍ，１Ｈ），８．３０（ｄ，１Ｈ，Ｊ＝７．２１Ｈｚ），７．９３−７．９３（ｍ，３Ｈ），７．６４（ｄｄ，１Ｈ，Ｊ１＝７．６１Ｈｚ，Ｊ２＝６．２１）
（３）例示化合物３０４の合成
上記反応式［２］で得られた中間体化合物２を出発原料に、下式［３］に示す合成法で、例示化合物３０４の合成を行なった。
【０１４１】
【化３６】
2010111635.tif 000037
【０１４２】
窒素雰囲気下、前記中間体化合物２  ３２８ｍｇ（０．８５ｍｍｏｌ）と２−（７，１２−ジフェニルベンゾ［ｋ］フルオランテン−３−イル）−４，４，５，５−テトラメチル−１，３，２−ジオキサボロラン５００ｍｇ（０．９４ｍｍｏｌ）、テトラキストリフェニルフォスフィンパラジウム２１ｍｇ（０．０１９ｍｍｏｌ）をトルエン４０ｍＬ、エタノール２０ｍＬ、１０％炭酸ナトリウム水溶液２０ｍＬの混合溶媒に懸濁させた。この溶液を過熱還流下３時間攪拌した後、室温まで冷却し反応を停止した。有機層を分離した後、水で有機層を２回洗浄した後、メタノールを添加し、結晶を析出させ結晶をろ取した。ろ取して得られた残渣をシリカゲルカラムクロマトグラフィー（クロロベンゼン）で精製した後、溶媒を留去し得られた結晶にメタノールを加え分散洗浄した。さらに、分散洗浄して得られた結晶に対して、クロロベンゼンで再結晶を２回繰り返すことにより、例示化合物３０４を２２５ｍｇ得た。
【０１４３】
ＭＡＬＤＩ−ＴＯＦ  ＭＳ（マトリックス支援イオン化−飛行時間型質量分析）により、この化合物のＭ＋である７０６．０を確認した。
１Ｈ−ＮＭＲ（ＣＤＣｌ３）：δ（ｐｐｍ）＝９．７１（ｓ，１Ｈ），９．１２（ｄ，１Ｈ，Ｊ＝８．７０Ｈｚ），８．７１（ｓ，１Ｈ），８．６９（ｄ，１Ｈ，Ｊ＝５．０４Ｈｚ），８．５３（ｄ，１Ｈ，Ｊ＝８．２４Ｈｚ），８．２３（ｄｄ，１Ｈ，Ｊ１＝８．００Ｈｚ，Ｊ２＝１．２０），８．０７（ｄ，１Ｈ，Ｊ＝６．８７Ｈｚ），７．８２−７．６０（ｍ，１５Ｈ），７．５２（ｄ，１Ｈ，Ｊ＝７．３３Ｈｚ），７．４７−７．４３（ｍ，２Ｈ），７．３７−７．３２（ｍ，３Ｈ），７．１８（ｔ，１Ｈ，Ｊ＝７．７９Ｈｚ），６．７９（ｄ，１Ｈ，Ｊ＝７．３３Ｈｚ），６．６４（ｄ，１Ｈ，Ｊ＝６．８７）
例示化合物３０４のトルエン溶液（１．０×１０−５ｍｏｌ／Ｌ）のＰＬスペクトルを測定した結果、発光ピーク４５８ｎｍ、半値幅６１ｎｍの青色発光スペクトルを示した（図７）。
【０１４４】
また、実施例１において、２−（７，１２−ジフェニルベンゾ［ｋ］−フルオランテン−３−イル）−４，４，５，５−テトラメチル−１，３，２−ジオキサボロランの代わりに以下の化合物を用いる以外は実施例１と同様にして、下記例示化合物を合成できる。
（例示化合物１０１）：ビフェニル−４イル−ボロン酸
（例示化合物２０１）：ナフタレン−２イル−ボロン酸
（例示化合物２０３）：ナフタレン−１イル−ボロン酸
（例示化合物２０７）：２−（９，９−ジメチル−９Ｈ−フルオレン−２−イル）−４，４，５，５−テトラメチル−１，３，２−ジオキサボロラン
（例示化合物２２８）：４，４，５，５−テトラメチル２−イル−（９，９，９’，９’−テトラメチル−９Ｈ−９Ｈ’−２，２’−ビフルオレン−７−イル）−１，３，２−ジオキサボロラン
（例示化合物３０１）：２−（フルオランテン−３−イル）−４，４，５，５−テトラメチル−１，３，２−ジオキサボロラン
（例示化合物３１０）：４，４，５，５−テトラメチル−２−（ピレン−１−イル）−１，３，２−ジオキサボロラン
（例示化合物３１２）：２−（ベンゾ［Ｃ］フェナンスレン−４−イル）−４，４，５，５−テトラメチル−１，３，２−ジオキサボロラン
（例示化合物３１４）：２−（インデノ［１，２，３−ｈｉ］クリセン−６−イル）−４，４，５，５−テトラメチル−１，３，２−ジオキサボロラン
図４に示す構造の有機発光素子を以下に示す方法で作製した。
基板１としてのガラス基板上に、陽極２としての酸化錫インジウム（ＩＴＯ）をスパッタ法にて１２０ｎｍの膜厚で成膜したものを透明導電性支持基板として用いた。これをアセトン、イソプロピルアルコール（ＩＰＡ）で順次超音波洗浄し、次いで純水で洗浄後乾燥した。さらに、ＵＶ／オゾン洗浄したものを透明導電性支持基板として使用した。
【０１４５】
正孔注入材料として下記構造式で示される化合物Ａ１を用いて、濃度が０．１ｗｔ％のクロロホルム溶液を調製した。
【０１４６】
【化３７】
2010111635.tif 000038
【０１４７】
化合物Ａ１
この溶液を上記のＩＴＯ電極上に滴下し、最初に５００ＲＰＭの回転で１０秒、次に１０００ＲＰＭの回転で４０秒スピンコートを行い、膜を形成した。この後１０分間、８０℃の真空オーブンで乾燥し、薄膜中の溶剤を完全に除去し、ホール注入層７を製膜した。
次に、ホール注入層７の上にホール輸送層として下記化合物Ａ２を真空蒸着法にて１５ｎｍの膜厚にホール輸送層５を形成した。
【０１４８】
【化３８】
2010111635.tif 000039
【０１４９】
化合物Ａ２
その上に、例示化合物３０４と、以下に構造式を示す化合物Ａ３を重量比５：９５で共蒸着して３０ｎｍの発光層３を設けた。蒸着時の真空度は１．０×１０−４Ｐａ、成膜速度は０．１ｎｍ／ｓｅｃ以上０．２ｎｍ／ｓｅｃ以下の条件で製膜した。
【０１５０】
【化３９】
2010111635.tif 000040
【０１５１】
更に電子輸送層６として２、９−ビス［２−（９，９‘−ジメチルフルオレニル）］−１、１０−フェナントロリンを真空蒸着法にて３０ｎｍの膜厚に形成した。蒸着時の真空度は１．０×１０−４Ｐａ、成膜速度は０．１〜０．２ｎｍ／ｓｅｃの条件であった。
【０１５２】
次に、フッ化リチウム（ＬｉＦ）を先ほどの有機層の上に、真空蒸着法により厚さ０．５ｎｍ形成し、更に真空蒸着法により厚さ１００ｎｍのアルミニウム膜を設け電子注入電極（陰極４）とする有機発光素子を作成した。蒸着時の真空度は１．０×１０−４Ｐａ、成膜速度は、フッ化リチウムは０．０１ｎｍ／ｓｅｃ、アルミニウムは０．５〜１．０ｎｍ／ｓｅｃの条件で成膜した。
【０１５３】
得られた有機ＥＬ素子は、水分の吸着によって素子劣化が起こらないように、乾燥空気雰囲気中で保護用ガラス板をかぶせ、アクリル樹脂系接着材で封止した。
【０１５４】
この様にして得られた素子に、ＩＴＯ電極（陽極２）を正極、Ａｌ電極（陰極４）を負極にして、４．２Ｖの印加電圧で、発光効率８．６ｃｄ／Ａの青色発光が観測された。また、ＣＩＥ色度はｘ＝０．１４，ｙ＝０．２４の青色の発光が観測された。
【０１５５】
さらに、この素子に窒素雰囲気下、電流密度を１００ｍＡ／ｃｍ２に保ち１００時間電圧を印加したところ、初期輝度８２００ｃｄ／ｍ２から１００時間後７３５０ｃｄ／ｍ２と輝度劣化は小さかった。
【図面の簡単な説明】
【０１５６】
【図１】本発明の有機発光素子における第一の実施形態を示す断面図である。
【図２】本発明の有機発光素子における第二の実施形態を示す断面図である。
【図３】本発明の有機発光素子における第三の実施形態を示す断面図である。
【図４】本発明の有機発光素子における第四の実施形態を示す断面図である。
【図５】本発明の有機発光素子における第五の実施形態を示す断面図である。
【図６】中間体化合物１のトルエン溶液（１．０×１０−５ｍｏｌ／Ｌ）のＰＬスペクトルを示す図である。
【図７】例示化合物３０４のトルエン溶液（１．０×１０−５ｍｏｌ／Ｌ）のＰＬスペクトルを示す図である。
【符号の説明】
【０１５７】
１  基板
２  陽極
３  発光層
４  陰極
５  ホール輸送層
６  電子輸送層
７  ホール注入層
８  ホール／エキシトンブロッキング層
１０，２０，３０，４０，５０  有機発光素子
【図１】
2010111635.tif 000044
【図２】
2010111635.tif 000045
【図３】
2010111635.tif 000046
【図４】
2010111635.tif 000047
【図５】
2010111635.tif 000048
【図６】
2010111635.tif 000049
【図７】
2010111635.tif 000050